(57)【要約】【課題】水蒸気バリア性及び酸素バリア性、寸法安定性、及び視認性に優れるチューブポート、及び該チューブポートを備えたチューブポート付き輸液バックを提供することを目的とする。【解決手段】輸液バックに取り付けられるチューブポートであって、ポリ塩化ビニリデンを含む樹脂層Ｉを有する筒状成形体を備える、チューブポート。【選択図】図１
2019030588.tif 000002
【特許請求の範囲】
【請求項１】
輸液バックに取り付けられるチューブポートであって、
ポリ塩化ビニリデンを含む樹脂層Ｉを有する筒状成形体を備える、
チューブポート。
【請求項２】
前記筒状成形体の水蒸気透過度が、１０００ｇ・μｍ／ｍ2・２４ｈｒｓ・ａｔｍ（３８℃・９０％ＲＨ）以下である、
請求項１に記載のチューブポート。
【請求項３】
前記筒状成形体の酸素透過度が、１０００ｍＬ・μｍ／ｍ2・２４ｈｒｓ・ａｔｍ（２３℃・６５％ＲＨ）以下である、
請求項１又は２に記載のチューブポート。
【請求項４】
前記筒状成形体が、最外層に、ポリオレフィンを含む樹脂層ＩＩを有する、
請求項１〜３のいずれか１項に記載のチューブポート。
【請求項５】
前記筒状成形体が、最内層に、熱可塑性エラストマー、ポリプロピレン、及びエチレンビニルアセテートからなる群より選ばれる１種以上を含む樹脂層ＩＩＩを有する、
請求項１〜４のいずれか１項に記載のチューブポート。
【請求項６】
前記筒状成形体が、前記樹脂層Ｉと前記樹脂層ＩＩの間に配される樹脂層ＩＶ、及び／又は、前記樹脂層Ｉ及び前記樹脂層ＩＩＩの間に配される樹脂層Ｖをさらに有する、
請求項５に記載のチューブポート。
【請求項７】
輸液バックと、該輸液バックに取り付けられた請求項１〜６のいずれか１項に記載のチューブポートと、を有する、チューブポート付き輸液バック。
【発明の詳細な説明】
【技術分野】
【０００１】
本発明は、チューブポート及びチューブポート付き輸液バックに関する。
【背景技術】
【０００２】
輸液袋類のような医薬品等を収容する容器（以下、「輸液バック」ともいう。）は、バリア層が施された包装材（フィルム）と液の流路となる口栓により構成される。口栓の種類としては、その末端が、中空針が刺通可能でありかつ突き刺された隙間から液が漏れないように構成された弾性体等の閉鎖栓により閉鎖されたタイプのポート（以下、「閉鎖栓型ポート」ともいう。）や、閉鎖栓に代えて、上部をねじり開封するツイストオフタイプのコネクタや、分岐型のコネクタ、キャップ付きのコネクタ等が接続可能なチューブタイプのポート（以下、「チューブポート」ともいう。）がある。この口栓は、容器との密着性の観点、閉鎖栓やコネクタとの密着性の観点、廃棄焼却の観点、薬液との接触性の観点等から、種々の性能が要求されるが、必ずしもガスバリア性向上に対する施策がなされているわけではない。
【０００３】
例えば、特許文献１には、耐熱性及びポリエチレン製の輸液バックとの密着性の向上を目的として、高密度ポリエチレンを含む樹脂材料からなる外層と、ランダムポリプロピレン及び／又はブロックポリプロピレンを含む樹脂材料からなる内層とを有するチューブポートが開示されているが、引用文献１で用いられているポリオレフィンは、酸素、二酸化炭素などのガスを透過し易く、例えば、酸化し易い薬剤や、炭酸ガスの吸収に伴うｐＨの変動を抑制すべき薬液などを収容、保存する用途には、必ずしも適切でない。そのため、バリア層が施された包装材で構成された輸液バックを用いて、全体のバリア性を向上させたとしても、結局、口栓の低バリア性の影響により、内容物の劣化抑制で無視できないものとなる。
【０００４】
このような問題に対し、チューブポートではなく閉鎖栓型ポートの例ではあるが、特許文献２においては、本質的にガスを透過させないバリアを形成する少なくとも１つの層を備えるシート材料とそれをシールして得られる容器が記載されており、その容器には、口栓としても本質的にガスを透過させないチューブを用いることが開示されている。
【先行技術文献】
【特許文献】
【０００５】
【特許文献１】特開２０１２−２９８９５号公報
【特許文献２】特表２００４−５３６６３０号公報
【発明の概要】
【発明が解決しようとする課題】
【０００６】
チューブポートには、ポリオレフィンやポリ塩化ビニルなどの材料で構成される種々のコネクタとの密着性（シール性）が要求されるのに対して、閉鎖栓型ポートには、中空針が刺通可能である弾性体との密着性（シール性）が要求されるという点において、少なくとも両者に求められる材質性能は異なる。そのため、引用文献２で開示される閉鎖栓型ポートにおいて、一応のバリア性が示されているからと言って、引用文献１で開示されるチューブポートにおいても容易に同様のバリア性が達成されるとは直ちにいえるものではない。
【０００７】
その上、特許文献２において、不透過の対象とするガスは実質的に酸素のみであり、その酸素不透過手段としては水蒸気難透過性に相対的に劣るエチレンビニルアルコールコポリマー（ＥＶＯＨ）を用いることしか開示がない。しかしながら、輸液バックとしては、酸素のみならず水蒸気等のバリア性も要求され得るのであり、特許文献２に開示される手段をもってしても十分なバリア性が達成されているとは言い難い。
【０００８】
また、チューブポートと輸液バックやコネクタの密着部分の剥離等に着目すれば、高湿下におけるチューブポートの寸法安定性もバリア性に影響があるものと考えられる。この点、ＥＶＯＨを用いる特許文献２に記載の方法では、水蒸気バリア性に劣り、また高湿下の寸法安定性にも問題がある。さらに、通常のＥＶＯＨではレトルト滅菌処理、オートクレーブ滅菌処理を行うとデラミネーション、白化等が発生する問題をも有している。
【０００９】
その上、異物が混入した場合や、内容物の成分の一部が結晶化している場合、コネクタとの接続が不完全な場合に、チューブポートの外観からそれら欠陥を把握できることが望ましい。そのため、チューブポートとしては、所定のバリア性を有しつつもその内部の視認性に優れるものが望まれる。
【００１０】
本発明は、上記問題点に鑑みてなされたものであり、水蒸気バリア性及び酸素バリア性、輸液バック及びコネクタとの密着性、並びに、視認性に優れるチューブポート、及び該チューブポートを備えたチューブポート付容器を提供することを目的とする。
【課題を解決するための手段】
【００１１】
本発明者らは、上記課題を解決するために鋭意検討した結果、所定の樹脂層を有する筒状成形体を用いることにより、上記問題が解決できることを見出し、本発明を完成するに至った。
【００１２】
すなわち本発明は、下記の通りである。
〔１〕
輸液バックに取り付けられるチューブポートであって、
ポリ塩化ビニリデンを含む樹脂層Ｉを有する筒状成形体を備える、
チューブポート。
〔２〕
前記筒状成形体の水蒸気透過度が、１０００ｇ・μｍ／ｍ2・２４ｈｒｓ・ａｔｍ（３８℃・９０％ＲＨ）以下である、
〔１〕に記載のチューブポート。
〔３〕
前記筒状成形体の酸素透過度が、１０００ｍＬ・μｍ／ｍ2・２４ｈｒｓ・ａｔｍ（２３℃・６５％ＲＨ）以下である、
〔１〕又は〔２〕に記載のチューブポート。
〔４〕
前記筒状成形体が、最外層に、ポリオレフィンを含む樹脂層ＩＩを有する、
〔１〕〜〔３〕のいずれか１項に記載のチューブポート。
〔５〕
前記筒状成形体が、最内層に、熱可塑性エラストマー、ポリプロピレン、及びエチレンビニルアセテートからなる群より選ばれる１種以上を含む樹脂層ＩＩＩを有する、
〔１〕〜〔４〕のいずれか１項に記載のチューブポート。
〔６〕
前記筒状成形体が、前記樹脂層Ｉと前記樹脂層ＩＩの間に配される樹脂層ＩＶ、及び／又は、前記樹脂層Ｉ及び前記樹脂層ＩＩＩの間に配される樹脂層Ｖをさらに有する、
〔５〕に記載のチューブポート。
〔７〕
輸液バックと、該輸液バックに取り付けられた〔１〕〜〔６〕のいずれか１項に記載のチューブポートと、を有する、チューブポート付き輸液バック。
【発明の効果】
【００１３】
本発明によれば、水蒸気バリア性及び酸素バリア性、輸液バック及びコネクタとの密着性、並びに、視認性に優れるチューブポート、及び該チューブポートを備えたチューブポート付き輸液バックを提供することができる。
【図面の簡単な説明】
【００１４】
【図１】本実施形態のチューブポートを備えたチューブポート付き輸液バックを表す側面図である。
【図２】本実施形態のチューブポートを軸方向からみた断面図である。
【図３】視認性試験の態様を示す断面図である。
【発明を実施するための形態】
【００１５】
以下、本発明の実施の形態（以下、「本実施形態」という。）について詳細に説明するが、本発明はこれに限定されるものではなく、その要旨を逸脱しない範囲で様々な変形が可能である。
【００１６】
〔チューブポート〕
本実施形態のチューブポートは、ポリ塩化ビニリデン含む樹脂層Ｉを有する筒状成形体を備える。なお、「チューブポート」とは、上記のとおり、輸液バックの液の流路となる口栓のうち、輸液バックが接着（溶着）される端（以下、「輸液バック内端」ともいう。）と、輸液バックの外部に露出し、各種コネクタ等が接続可能なように構成された端（以下、「コネクタ接続端」ともいう。）とを有するものをいい、閉鎖栓型ポートとは区別される（図１）。例えば、輸液バックが、２枚のフィルムを中心が保液用の空間となるように張り合わせて構成したものである場合には、チューブポートは、その輸液バック内端が、輸液バックを構成する２枚のフィルムの内面と、チューブポートの外周とが接着（溶着）するように輸液バックに挿入される。輸液バック内に輸液を注入する際は、このチューブポートを介して輸液バック内に輸液を注入することができる。また、注入後は、チューブポートのコネクタ接続端に各種コネクタを接続し、高圧蒸気滅菌処理をすることもできる。チューブポートは、輸液バックの非使用時においては、コネクタとともに輸液バックを密封する部材となり、使用時においては液が輸液バックの内外を液体連通させるようにする部材となる。
【００１７】
図１に、本実施形態のチューブポートを備えたチューブポート付き輸液バックを表す側面図を示し、図２にチューブポートを軸方向からみた断面図を示す。本実施形態のチューブポート１０は、輸液バック２０からその先端（コネクタ接続端）が一部露出するよう輸液バック２０に取り付けられる。輸液バック２０から露出するチューブポート１０の先端には、コネクタ２が筒状成形体１の内壁と密着して設けられている。コネクタ２は、例えば、捻ることで開封が可能なツイストオフ型の構造を有する。本実施形態のチューブポート１０は、医療用、食品用（飲料含む）の輸液バックに使用することができる。
【００１８】
従来のチューブポートは、酸素バリア性及び／又は水蒸気バリア性に劣るため、液体を収容する輸液バック自体が酸素バリア性及び水蒸気バリア性を有していたとしても、チューブポートを経由して透過した酸素及び水蒸気が輸液バック内の内容物を劣化させたり、逆に、輸液バックの内容物中の成分がチューブポートを経由して外部に発散したりするという問題がある。
【００１９】
これに対して、本実施形態のチューブポートは、所定の筒状成形体を備えることにより、酸素、水蒸気等のガス侵入を嫌う輸液バック内の医薬品、食品等の劣化を防ぐことができ、衛生性と安全性を保ちつつ長期保存を可能とすることができ、また、輸液バックの内容物中の成分がチューブポートを経由して外部に発散したりすることを抑制することができる。さらに、本実施形態によれば、殺菌の観点からのチューブポート付き輸液バックに高圧蒸気滅菌処理又は熱水処理等を施してもバリア性を維持することができる。
【００２０】
〔筒状成形体〕
樹脂層Ｉを有する筒状成形体を用いることにより、チューブポートの酸素バリア性及び／又は水蒸気バリア性を担保することができ、輸液バック内の医薬品、食品等の劣化を防ぐことができ、衛生性と安全性を保ちつつ長期保存を可能とすることができる。また、高湿下における寸法安定性にも優れ、内部の視認性（透明性）にも優れるものとなる。なお、本実施形態において、「樹脂層」とは、筒状成形体の側壁に沿って配される筒状の層をいう。
【００２１】
筒状成形体は、ポリ塩化ビニリデンを含む樹脂層Ｉを有するものであれば特に制限されず、樹脂層Ｉの単層構造であってもよいし、必要に応じて他の樹脂層と組み合わせた多層構造であってもよい。多層構造としては、特に制限されないが、例えば、最内層と、最外層とを有する２層構造、及び、最内層と、１層以上の中間層と、最外層とを有する３層以上の構造が挙げられる。多層構造の場合、樹脂層Ｉは最内層、中間層、最外層のいずれであってもよい。図１に、３層構造を有する場合の筒状成形体の概略断面図を示す。図１においては、中間層に樹脂層Ｉが配され、最外層に後述する樹脂層ＩＩが配され、最内層に後述する樹脂層ＩＩＩが配されている。樹脂層Ｉ、樹脂層ＩＩ、樹脂層ＩＩＩの層厚は、それぞれｈ１、ｈ２、ｈ３とする。
【００２２】
樹脂層Ｉ以外の他の樹脂層としては、特に制限されないが、例えば、ポリオレフィン（以下、「ＰＯ」ともいう。）を含む樹脂層ＩＩ、及び熱可塑性エラストマー（以下、「ＴＰＥ」ともいう。）、ポリプロピレン（以下、「ＰＰ」ともいう。）、及びエチレンビニルアセテート（以下、「ＥＶＡ」ともいう。）からなる群より選ばれる１種以上を含む樹脂層ＩＩＩ、及びその他の樹脂層が挙げられる。その他の樹脂層としては、特に制限されないが、例えば、樹脂層Ｉ及び樹脂層ＩＩの間に配される樹脂層ＩＶ、及び樹脂層Ｉ及び樹脂層ＩＩＩの間に配される樹脂層Ｖが挙げられる。
【００２３】
〔樹脂層Ｉ：ポリ塩化ビニリデン〕
樹脂層Ｉは、チューブポートの酸素バリア性及び水蒸気バリア性、高湿下における寸法安定性、内部の視認性の向上に寄与する。樹脂層Ｉはポリ塩化ビニリデンを含むものであり、好ましくはポリ塩化ビニリデンからなるものである。樹脂層Ｉを構成するポリ塩化ビニリデンとしては、塩化ビニリデン単独重合体、及び、塩化ビニリデン単量体とそれと共重合可能な単量体との塩化ビニリデン共重合体が含まれる。
【００２４】
塩化ビニリデン単量体と共重合可能な単量体（以下、「コモノマー」ということもある。）としては、特に限定されないが、例えば、塩化ビニル；アクリル酸メチル、アクリル酸ブチル等のアクリル酸エステル；アクリル酸；メタクリル酸メチル、メタクリル酸ブチル等のメタクリル酸エステル；メタクリル酸；メチルアクリロニトリル；酢酸ビニル等が挙げられる。これらの中でも、水蒸気バリア性及び酸素バリア性と押出加工性のバランスの観点からアクリル酸エステル、メチルアクリロニトリルが好ましい。これらの共重合可能な単量体は１種単独で用いても、２種以上を併用してもよい。
【００２５】
塩化ビニリデン−アクリル酸エステル共重合体及び塩化ビニリデン−メタクリル酸エステル共重合体、塩化ビニリデン−メチルアクリロニトリル共重合体のコモノマー含有量は、好ましくは１〜４０質量％であり、より好ましくは１〜３５質量％であり、さらに好ましくは２〜２５質量％であり、よりさらに好ましくは２〜１５．５質量％であり、さらにより好ましくは４〜１５質量％であり、特に好ましくは５〜１５質量％である。塩化ビニリデン共重合体中のコモノマー含有量が１質量％以上であることにより、押出時の溶融特性がより向上する傾向にある。また、塩化ビニリデン共重合体のコモノマー含有量が４０質量％以下であることにより、水蒸気バリア性及び酸素バリア性がより向上する傾向にある。
【００２６】
また、塩化ビニリデン−塩化ビニル共重合体のコモノマー含有量は、好ましくは１〜４０質量％であり、より好ましくは１〜３０質量％であり、さらに好ましくは１〜２５質量％であり、よりさらに好ましくは４〜１５質量％であり、特に好ましくは５〜１５質量％である。ある。塩化ビニリデン共重合体のコモノマー含有量が１質量％以上であることにより、押出時の溶融特性がより向上する傾向にある。また、塩化ビニリデン共重合体のコモノマー含有量が４０質量％以下であることにより、水蒸気バリア性及び酸素バリア性がより向上する傾向にある。
【００２７】
ポリ塩化ビニリデンのガラス転移温度（Ｔｇ）は、好ましくは−１０℃以上であり、より好ましくは−７℃以上であり、さらに好ましくは−２℃以上である。Ｔｇが−１０℃以上であることにより、押出成形時の安定性に優れる傾向にある。また、Ｔｇは、好ましくは１８℃以下であり、より好ましくは１５℃以下であり、さらに好ましくは１３℃以下である。Ｔｇが１８℃以下であることにより、切断加工時の断面美観性により優れる傾向にある。
【００２８】
ポリ塩化ビニリデンの重量平均分子量（Ｍｗ）は、好ましくは５×１０4〜１．５×１０5であり、より好ましくは６×１０4〜１．３×１０5であり、さらに好ましくは７×１０4〜１×１０5である。重量平均分子量（Ｍｗ）が５×１０4以上であることにより、押出時の溶融特性がより向上する傾向にある。また、重量平均分子量（Ｍｗ）が１．５×１０5以下であることにより、熱安定性を維持した溶融押出が可能となる傾向にある。なお、本実施形態において、重量平均分子量（Ｍｗ）は、ゲルパーミエ−ションクロマトグラフィー法（ＧＰＣ法）により、標準ポリスチレン検量線を用いて求めることができる。
【００２９】
樹脂層Ｉの厚さは、好ましくは５〜１５００μｍであり、より好ましくは１０〜１０００μｍであり、さらに好ましくは２５〜７００μｍであり、特に好ましくは５０〜５００μｍである。樹脂層の厚さが上記範囲内であることにより、筒状成形体をより多くの用途に使用することができる。
【００３０】
〔樹脂層ＩＩ：ポリオレフィン〕
樹脂層ＩＩはポリオレフィンを含む層であり、好ましくはポリオレフィンからなる層である。ポリオレフィンとしては、特に制限されないが、例えば、低密度ポリエチレン、中密度ポリエチレン、高密度ポリエチレン、エチレン−αオレフィン等のポリエチレン系樹脂（以下、「ＰＥ」ともいう。）；ポリプロピレン（以下、「ＰＰ」ともいう。）；シクロオレフィンポリマー（以下、「ＣＯＰ」ともいう。）が挙げられる。このなかでも、高密度ポリエチレン、ポリプロピレン、又はシクロオレフィンポリマーが好ましい。樹脂層ＩＩを構成する樹脂としては、１種単独で用いても、２種以上を併用してもよい。
【００３１】
樹脂層ＩＩを構成する高密度ポリエチレンとしては、特に限定されないが、ポリエチレン単独重合体、１−ブテンなどのα−オレフィンと共重合させ短い分岐（ＳＣＢ）構造を持たせた共重合体が挙げられる。高密度ポリエチレンの密度は、０．９４２〜０．９６５である。
【００３２】
樹脂層ＩＩを構成するポリプロピレンとしては、特に限定されないが、例えば、ポリプロピレン単独重合体；ランダムポリプロピレン、ブロックポリプロピレン等のポリプロピレン共重合体が挙げられる。
【００３３】
また、樹脂層ＩＩを構成するシクロオレフィンポリマーとしては、特に制限されないが、例えば、単量体として、単環シクロオレフィンモノマー及び／又はノルボルネン系モノマーを含むポリマーが挙げられる。単環シクロオレフィンモノマー及びノルボルネン系モノマーは、それぞれ１種を用いても、２種以上を併用してもよい。
【００３４】
ここで、単環シクロオレフィンモノマーとしては、特に制限されないが、例えば、シクロブテン、シクロペンテン、シクロオクテン、シクロドデセン、１，５−シクロオクタジエン等が挙げられる。また、ノルボルネン系モノマーとしては、特に制限されないが、例えば、２−ノルボルネン、ノルボルナジエンなどの二環体、ジシクロペンタジエン、ジヒドロジシクロペンタジエンなどの三環体、テトラシクロドデセン、エチリデンテトラシクロドデセン、フェニルテトラシクロドデセンなどの四環体、トリシクロペンタジエンなどの五環体、テトラシクロペンタジエンなどの七環体等が挙げられる。単環シクロオレフィンモノマー及びノルボルネン系モノマーは、アルキル置換体（メチル、エチル、プロピル、ブチル置換体など）、アルキリデン置換体（例えば、エチリデン置換体）、アリール置換体（例えば、フェニル、トリル置換体）、並びにエポキシ基、メタクリル基、水酸基、アミノ基、カルボキシル基、シアノ基、ハロゲン基、エーテル結合含有基、エステル結合含有基などの極性基を有する誘導体であってもよい。
【００３５】
樹脂層ＩＩの厚さは、好ましくは１００μｍ以下であり、より好ましくは５０μｍ以下であり、さらに好ましくは２０μｍ以下であり、よりさらに好ましくは１０μｍ以下である。樹脂層ＩＩの厚さが１００μｍ以下であることにより、筒状成形体の柔軟性がより向上する傾向にある。特に、厚さが２０μｍ以下であることにより、筒状成形体の透明性もより向上する傾向にある。樹脂層ＩＩの厚さの下限は特に制限されず、３μｍ以上である。
【００３６】
樹脂層ＩＩは、筒状成形体の最外層（チューブポートの最外層）に設けられることが好ましい。ポリオレフィン、特に、高密度ポリエチレン、ポリプロピレン、又はシクロオレフィンポリマーを含む樹脂層ＩＩを筒状成形体の最外層（チューブポートの最外層）に設けることにより、輸液バックを構成するフィルムとの密着性がより向上する傾向にある。
【００３７】
〔樹脂層ＩＩＩ〕
樹脂層ＩＩＩは、熱可塑性エラストマー、ポリプロピレン、及びエチレンビニルアセテートからなる群より選ばれる１種以上を含む層である。このなかでも、熱可塑性エラストマー、ポリプロピレン、及びエチレンビニルアセテートが好ましく、熱可塑性エラストマーがより好ましい。
【００３８】
熱可塑性エラストマーとしては、特に制限されないが、例えば、ポリスチレン系熱可塑性エラストマー、ポリオレフィン系熱可塑性エラストマー、塩化ビニル系熱可塑性エラストマー、ポリウレタン系熱可塑性エラストマー、ポリエステル系熱可塑性エラストマー、ポリアミド系熱可塑性エラストマー、ポリブタジエン系熱可塑性エラストマー、又は、水添スチレン−共役ジエンブロック共重合体等のポリスチレン−ポリオレフィン系熱可塑性エラストマーのようなこれらの共重合体エラストマーが挙げられる。このなかでも、ポリオレフィン系熱可塑性エラストマー、ポリスチレン−ポリオレフィン系熱可塑性エラストマーが好ましい。このような熱可塑性エラストマーを用いることにより、輸液バックを構成するフィルムとの密着性がより向上する傾向にある。
【００３９】
エチレンビニルアセテート中の酢酸ビニルの含有量は、エチレンビニルアセテート１００質量％に対して、好ましくは１〜３５質量％であり、より好ましくは５〜３０質量％であり、さらに好ましくは１０〜２５質量％であり、特に好ましくは１５〜２０質量％である。酢酸ビニルの含有量が上記範囲内であることにより、コネクタとの密着性がより向上する傾向にある。
【００４０】
ポリプロピレンとしては、特に限定されないが、例えば、ポリプロピレン単独重合体；ランダムポリプロピレン、ブロックポリプロピレン等のポリプロピレン共重合体が挙げられる。
【００４１】
樹脂層ＩＩＩの厚さは、好ましくは３〜２００μｍであり、より好ましくは３〜１００μｍであり、さらに好ましくは３〜５０μｍであり、よりさらに好ましくは３〜２０μｍであり、さらにより好ましくは３〜１０μｍである。
【００４２】
樹脂層ＩＩＩは、筒状成形体の最内層（チューブポートの最内層）に設けられることが好ましい。熱可塑性エラストマー、ポリプロピレン、又はエチレンビニルアセテートを含む樹脂層ＩＩＩを筒状成形体の最内層（チューブポートの最内層）に設けることにより、チューブポートとコネクタとの密着性がより向上する傾向にある。
【００４３】
〔樹脂層ＩＶ〕
樹脂層ＩＶは、樹脂層Ｉ及び樹脂層ＩＩの間に配される樹脂層である。樹脂層ＩＶを構成する樹脂としては、特に制限されないが、例えば、熱可塑性エラストマー、ポリオレフィン、エチレンビニルアセテートが挙げられる。このなかでも、熱可塑性エラストマー及びエチレンビニルアセテートが好ましく、熱可塑性エラストマーがより好ましい。このような樹脂を用いることにより、樹脂層Ｉと樹脂層ＩＩの接着性がより向上する傾向にある。なお、上記樹脂は１種単独で用いても、２種以上を併用してもよい。また、樹脂層ＩＶは上記樹脂を含む層であり、好ましくは上記樹脂からなる層である。
【００４４】
熱可塑性エラストマーとしては、特に制限されないが、例えば、ポリスチレン系熱可塑性エラストマー、ポリオレフィン系熱可塑性エラストマー、塩化ビニル系熱可塑性エラストマー、ポリウレタン系熱可塑性エラストマー、ポリエステル系熱可塑性エラストマー、ポリアミド系熱可塑性エラストマー、ポリブタジエン系熱可塑性エラストマーが挙げられる。このなかでも、ポリオレフィン系熱可塑性エラストマーが好ましい。このような熱可塑性エラストマーを用いることにより、樹脂層Ｉと樹脂層ＩＩの接着性がより向上する傾向にある。
【００４５】
エチレンビニルアセテート中の酢酸ビニルの含有量は、エチレンビニルアセテート１００質量％に対して、好ましくは１〜３５質量％であり、より好ましくは５〜３０質量％であり、さらに好ましくは１０〜２５質量％であり、特に好ましくは１５〜２０質量％である。酢酸ビニルの含有量が上記範囲内であることにより、樹脂層Ｉと樹脂層ＩＩの接着性がより向上する傾向にある。
【００４６】
樹脂層ＩＶの厚さは、好ましくは３〜２００μｍであり、より好ましくは５〜１００μｍであり、さらに好ましくは５〜７５μｍである。
【００４７】
〔樹脂層Ｖ〕
樹脂層Ｖは、樹脂層Ｉ及び樹脂層ＩＩＩの間に配される樹脂層である。樹脂層Ｖを構成する樹脂としては、特に制限されないが、例えば、熱可塑性エラストマー、ポリオレフィン、エチレンビニルアセテートが挙げられる。このなかでも、熱可塑性エラストマー及びエチレンビニルアセテートが好ましく、熱可塑性エラストマーがより好ましい。このような樹脂を用いることにより、樹脂層Ｉと樹脂層ＩＩＩの接着性がより向上する傾向にある。なお、上記樹脂は１種単独で用いても、２種以上を併用してもよい。また、樹脂層Ｖは上記樹脂を含む層であり、好ましくは上記樹脂からなる層である。
【００４８】
熱可塑性エラストマーとしては、特に制限されないが、例えば、ポリスチレン系熱可塑性エラストマー、ポリオレフィン系熱可塑性エラストマー、塩化ビニル系熱可塑性エラストマー、ポリウレタン系熱可塑性エラストマー、ポリエステル系熱可塑性エラストマー、ポリアミド系熱可塑性エラストマー、ポリブタジエン系熱可塑性エラストマーが挙げられる。このなかでも、ポリオレフィン系熱可塑性エラストマーが好ましい。このような熱可塑性エラストマーを用いることにより、樹脂層Ｉと樹脂層ＩＩＩの接着性がより向上する傾向にある。
【００４９】
エチレンビニルアセテート中の酢酸ビニルの含有量は、エチレンビニルアセテート１００質量％に対して、好ましくは１〜３５質量％であり、より好ましくは５〜３０質量％であり、さらに好ましくは１０〜２５質量％であり、特に好ましくは１５〜２０質量％である。酢酸ビニルの含有量が上記範囲内であることにより、樹脂層Ｉと樹脂層ＩＩＩの接着性がより向上する傾向にある。
【００５０】
樹脂層Ｖの厚さは、好ましくは３〜２００μｍであり、より好ましくは５〜１００μｍであり、さらに好ましくは５〜７５μｍである。
【００５１】
（その他の添加剤）
角樹脂層は、必要に応じて、公知の可塑剤、熱安定剤、着色剤、有機系滑剤、無機系滑剤、界面活性剤、加工助剤等その他の添加剤を含んでいてもよい。
【００５２】
可塑剤としては、特に限定されないが、例えば、アセチルトリブチルサイトレート、アセチル化モノグリセライド、ジブチルセバケート等が挙げられる。
【００５３】
熱安定剤としては、特に限定されないが、例えば、エポキシ化大豆油、エポキシ化アマニ油等のエポキシ化植物油や、エポキシ系樹脂、酸化マグネシウム、ハイドロタルサイト等が挙げられる。
【００５４】
〔層構成〕
多層構造を有する筒状成形体の層構成としては、特に限定されないが、例えば、ＰＶＤＣ／ＣＯＰ、ＰＶＤＣ／ＰＰ、ＰＶＤＣ／ＨＤＰＥ、ＴＰＥ／ＰＶＤＣ、ＰＰ／ＰＶＤＣ、ＥＶＡ／ＰＶＤＣ、ＴＰＥ／ＰＶＤＣ／ＣＯＰ、ＰＰ／ＰＶＤＣ／ＣＯＰ、ＥＶＡ／ＰＶＤＣ／ＣＯＰ、ＴＰＥ／ＰＶＤＣ／ＰＰ、ＰＰ／ＰＶＤＣ／ＰＰ、ＥＶＡ／ＰＶＤＣ／ＰＰ、ＴＰＥ／ＰＶＤＣ／ＨＤＰＥ、ＰＰ／ＰＶＤＣ／ＨＤＰＥ、ＥＶＡ／ＰＶＤＣ／ＨＤＰＥ、ＴＰＥ／ＰＶＤＣ／ＴＰＥ／ＣＯＰ、ＰＰ／ＰＶＤＣ／ＴＰＥ／ＣＯＰ、ＥＶＡ／ＰＶＤＣ／ＴＰＥ／ＣＯＰ、ＴＰＥ／ＰＶＤＣ／ＴＰＥ／ＰＰ、ＰＰ／ＰＶＤＣ／ＴＰＥ／ＰＰ、ＥＶＡ／ＰＶＤＣ／ＴＰＥ／ＰＰ、ＴＰＥ／ＰＶＤＣ／ＴＰＥ／ＨＤＰＥ、ＰＰ／ＰＶＤＣ／ＴＰＥ／ＨＤＰＥ、ＥＶＡ／ＰＶＤＣ／ＴＰＥ／ＨＤＰＥ、ＴＰＥ／ＰＶＤＣ／ＥＶＡ／ＣＯＰ、ＰＰ／ＰＶＤＣ／ＥＶＡ／ＣＯＰ、ＥＶＡ／ＰＶＤＣ／ＥＶＡ／ＣＯＰ、ＴＰＥ／ＰＶＤＣ／ＥＶＡ／ＰＰ、ＰＰ／ＰＶＤＣ／ＥＶＡ／ＰＰ、ＥＶＡ／ＰＶＤＣ／ＥＶＡ／ＰＰ、ＴＰＥ／ＰＶＤＣ／ＥＶＡ／ＨＤＰＥ、ＰＰ／ＰＶＤＣ／ＥＶＡ／ＨＤＰＥ、ＥＶＡ／ＰＶＤＣ／ＥＶＡ／ＨＤＰＥ、ＰＰ／ＴＰＥ／ＰＶＤＣ／ＴＰＥ／ＣＯＰ、ＥＶＡ／ＴＰＥ／ＰＶＤＣ／ＴＰＥ／ＣＯＰ、ＰＰ／ＴＰＥ／ＰＶＤＣ／ＴＰＥ／ＰＰ、ＥＶＡ／ＴＰＥ／ＰＶＤＣ／ＴＰＥ／ＰＰ、ＰＰ／ＴＰＥ／ＰＶＤＣ／ＴＰＥ／ＨＤＰＥ、ＥＶＡ／ＴＰＥ／ＰＶＤＣ／ＴＰＥ／ＨＤＰＥ、等が挙げられる。なお、「ＰＶＤＣ／ＰＯ」という表記は、ＰＶＤＣ層とＰＯ層が筒状成形体の内側から外側へ向けて積層されていることを示す。
【００５５】
〔水蒸気透過度〕
３８℃・９０％ＲＨにおける樹脂層の水蒸気透過度は、好ましくは１０００ｇ・μｍ／ｍ2・２４ｈｒｓ・ａｔｍ以下であり、より好ましくは５００ｇ・μｍ／ｍ2・２４ｈｒｓ・ａｔｍ以下であり、さらに好ましくは３００ｇ・μｍ／ｍ2・２４ｈｒｓ・ａｔｍ以下であり、よりさらに好ましくは２００ｇ・μｍ／ｍ2・２４ｈｒｓ・ａｔｍ以下であり、さらにより好ましくは１００ｇ・μｍ／ｍ2・２４ｈｒｓ・ａｔｍ以下であり、特に好ましくは５０ｇ・μｍ／ｍ2・２４ｈｒｓ・ａｔｍ以下であり、最も好ましくは２５ｇ・μｍ／ｍ2・２４ｈｒｓ・ａｔｍ以下である。３８℃・９０％ＲＨにおける筒状成形体の水蒸気透過度の下限は特に制限されず、０ｇ・μｍ／ｍ2・２４ｈｒｓ・ａｔｍ（検出限界）である。本明細書において「ＲＨ」は、相対湿度を意味する。
【００５６】
３８℃・９０％ＲＨにおける筒状成形体の水蒸気透過度が１０００ｇ・μｍ／ｍ2・２４ｈｒｓ・ａｔｍ以下であることにより、内容物の劣化抑制、衛生性と安全性がより向上する傾向にある。なお、３８℃・９０％ＲＨにおける筒状成形体の水蒸気透過度は、塩化ビニリデン共重合体を選択して用いることにより、低下させることができる。また、３８℃・９０％ＲＨにおける筒状成形体の水蒸気透過度は実施例に記載の方法により測定することができる。
【００５７】
〔酸素透過度〕
２３℃・６５％ＲＨにおける樹脂層の酸素透過度は、好ましくは１０００ｍＬ・μｍ／ｍ2・２４ｈｒｓ・ａｔｍ以下であり、より好ましくは８０ｍＬ・μｍ／ｍ2・２４ｈｒｓ・ａｔｍ以下であり、さらに好ましくは５０ｍＬ・μｍ／ｍ2・２４ｈｒｓ・ａｔｍ以下であり、よりさらに好ましくは４５ｍＬ・μｍ／ｍ2・２４ｈｒｓ・ａｔｍ以下であり、さらにより好ましくは３５ｍＬ・μｍ／ｍ2・２４ｈｒｓ・ａｔｍ以下であり、特に好ましくは３０ｍＬ・μｍ／ｍ2・２４ｈｒｓ・ａｔｍ以下であり、最も好ましくは２５ｍＬ・μｍ／ｍ2・２４ｈｒｓ・ａｔｍ以下である。２３℃・６５％ＲＨにおける樹脂層の酸素透過度の下限は特に制限されず、０ｍＬ・μｍ／ｍ2・２４ｈｒｓ・ａｔｍ（検出限界）である。
【００５８】
２３℃・６５％ＲＨにおける筒状成形体の酸素透過度が１０００ｍＬ・μｍ／ｍ2・２４ｈｒｓ・ａｔｍ以下であることにより、内容物の劣化抑制、衛生性と安全性がより向上する傾向にある。なお、２３℃・６５％ＲＨにおける筒状成形体の酸素透過度は、塩化ビニリデン共重合体を選択して用いることにより、低下させることができる。また、２３℃・６５％ＲＨにおける筒状成形体の酸素透過度は実施例に記載の方法により測定することができる。
【００５９】
〔酸素透過度維持率〕
筒状成形体の２３℃・６５％ＲＨにおける酸素透過度を、２３℃、９０％ＲＨの高湿度下における酸素透過度で割り算し、１００で掛け算した数値を酸素透過度維持率として評価し、湿度による酸素バリア性の悪化がないものを１００％とした。その酸素透過度維持率は、好ましくは８０〜１００％であり、より好ましくは９０〜１００％であり、さらに好ましくは９５〜１００％である。殺菌消毒の観点から、包装する内容物を加熱した状態で輸液バックに封入したり、内容物を封入した輸液バックを加熱したりすることがある。このような場合においても、酸素透過度維持率が上記範囲内であることにより、酸素透過度等のバリア性の低下をより抑制できる傾向にある。なお、酸素透過度維持率は、塩化ビニリデン共重合体を選択して用いることにより、向上させることができる。
【００６０】
〔コネクタ〕
コネクタを構成する材質としては、特に制限されないが、例えば、ポリエチレン、ポリプロピレンなどのオレフィン系樹脂；ポリ塩化ビニル等の上記バリア性樹脂が挙げられる。このなかでも、筒状成形体の内壁との密着性の観点から、ポリプロピレンが好ましい。なお、コネクタの形状はチューブポートに接続可能なものであれば特に制限されず、市販品を使用することができる。
【００６１】
〔チューブポートの製造方法〕
本実施形態のチューブポートの製造方法は、特に限定されないが、例えば、単層又は多層構造の筒状成形体を成形し、それをそのまま筒状成形体として用いる方法；単層又は多層構造の筒状成形体を成形した後、その周りに筒状成形体の最外層を構成する樹脂を射出成形することにより、筒状成形体を製造する方法が挙げられる。後者の方法は、チューブポートに筒状成形体が内挿されたような構成となる。
【００６２】
成型方法としては、押出成形加工、射出成形加工、又はブロー成形加工等が挙げられる。この中でも、筒状成形体の製造しやすさの観点から、樹脂を溶融させて筒状に押出成形する押出成形加工が好ましい。
【００６３】
〔チューブポート付き輸液バック〕
本実施形態のチューブポート付き輸液バックは、輸液バックと、該輸液バックに取り付けられた上記チューブポートと、を有する。また、必要に応じて、チューブポートの先端部内にはコネクタが設けられてもよい。
【００６４】
輸液バックの構成部材としては、積層フィルム、アルミニウム箔層を有する積層フィルム、及び金属蒸着されたフィルムからなる群より選ばれる少なくとも１種以上が挙げられる。このなかでも、チューブポートとの密着性の観点から、最内層は合成樹脂であることが好ましい。
【実施例】
【００６５】
以下、実施例及び比較例により、本発明を具体的に説明するが、本発明はこれらにより何ら限定されるものではない
【００６６】
〔酸素透過度及び水蒸気透過度、及び酸素透過度維持率を測定するための代用測定サンプルの作製〕
筒状成形体の酸素透過度、水蒸気透過度、及び酸素透過度維持率の測定においては、筒状成形体の層構造（樹脂の種類、積層順序、各層の厚み比率）を模した多層フィルムである代用測定サンプルを作製し、当該代用測定サンプルの酸素透過度、水蒸気透過度、及び酸素透過度維持率の測定値から、筒状成形体の酸素透過度、水蒸気透過度、及び酸素透過度維持率を算出した。
【００６７】
筒状成形体の代用測定フィルムは、ダイレクトインフレーション装置を用い、共押出多層ダイを用いて、筒状成形体と同様の層の構成比率を有し、層の厚みは筒状成形体の１／１０となるような多層フィルムを製膜することにより得た。以下、代用測定フィルムというときは、筒状成形体と同様の層の構成比率を有し、層の厚みは筒状成形体の１／１０となるようなフィルムをいうものとする。
【００６８】
代用測定フィルムのその厚みあたりの酸素透過度及び水蒸気透過度を測定し、得られた測定値に、代用測定フィルムの厚みを掛け算することにより、厚み１μｍ当りの酸素透過度及び水蒸気透過度を得た。厚み１μｍ当りの各種透過度が小さいほどバリア性が高いと評価することができるため、厚み１μｍ当りの各種透過度を比較することにより、筒状成形体の厚みとした場合の各種バリア性を評価することが可能である。
厚み１μｍ当りの透過度＝代用測定フィルムの透過度×代用測定フィルムの厚み
【００６９】
〔酸素透過度（ＯＴＲ）〕
酸素透過度（ＯＴＲ）は、ＡＳＴＭ  Ｄ−３９８５に準拠して測定した。具体的には、Ｍｏｃｏｎ  ＯＸ−ＴＲＡＮ  ２／２０を使用して、２３℃、６５％ＲＨの条件で、所定の厚みの代用測定サンプルを測定した。得られた測定値を、筒状成形体の厚みで掛け算して、厚み１μｍ当りの酸素透過度（小数点以下は四捨五入する）を得た。なお、酸素透過度の単位（ｍＬ・μｍ／ｍ2・２４ｈｒｓ・ａｔｍ）とは、厚み１μｍ当りの酸素透過度を示すものである。
【００７０】
〔水蒸気透過度（ＷＶＴＲ）〕
水蒸気透過度（ＷＶＴＲ）は、ＡＳＴＭ  Ｆ−３７２に準拠して測定した。具体的には、Ｍｏｃｏｎ  ＰＥＲＭＡＴＲＡＮ−Ｗ３９８を使用して、３８℃、９０％ＲＨの条件で、所定の厚みの代用測定サンプルを測定した。得られた測定値を、筒状成形体の厚みで掛け算して、厚み１μｍ当りの水蒸気透過度（小数点以下は四捨五入する）を得た。なお、水蒸気透過度の単位（ｇ・μｍ／ｍ2・２４ｈｒｓ・ａｔｍ）とは、厚み１μｍ当りの水蒸気透過度を示すものである。
【００７１】
〔酸素透過度維持率〕
酸素透過度維持率は、ＡＳＴＭ  Ｄ−３９８５に準拠して測定した。具体的には、Ｍｏｃｏｎ  ＯＸ−ＴＲＡＮ  ２／２０を使用して、２３℃、６５％ＲＨの条件及び２３℃、９０％ＲＨの条件で、所定の厚みの代用測定サンプルを測定した。得られた測定値を、筒状成形体の厚みで掛け算することにより、厚み１μｍ当りの酸素透過度（小数点以下は四捨五入する）を得た。その後、２３℃、６５％ＲＨの条件の酸素透過度を、２３℃、９０％ＲＨの条件の酸素透過度で割り算（小数点以下は四捨五入する）し、１００％で掛け算することにより酸素透過度維持率を得た。
【００７２】
〔ガラス転移温度（Ｔｇ）〕
パーキンエルマー社のＤｉａｍｏｎｄ  ＤＳＣを使用して測定した。実施例及び比較例で用いた各樹脂を５ｍｇ〜１０ｍｇのサンプルとし、装置にセットした。−５０℃から１９０℃までサンプルを昇温したときの吸熱曲線から、中間点ガラス転移温度をＪＩＳ  Ｋ−７１２１に従い求めた。尚、昇降温は１０℃／分の速度で行った。
【００７３】
〔視認性〕
実施例及び比較例で得られたチューブポート１０００本に対し、１２１℃、０．２ＭＰａ、２０分間の条件でオートクレーブ滅菌処理を行った。処理後に内側の水分をよふき取り、チューブの内側に黒の油性ペンで幅、長さ共に１ｍｍの四角形を書き、これを異物とみなした。内側に異物を記載したチューブポート１０本をそれぞれ１００名のパネラーに見せ、図３のＡ方向（異物を模した四角形のマークが記載された部分とは径方向に反対側の方向）から筒状成形体を観察し、チューブポートの中に異物が認められるかについて１本毎に評価をし、０点〜２点の官能検査点数化を行った。
２点：チューブポートの中の異物を鮮明に認識する事ができる
１点：チューブポートの中に異物がある事を（ぼやけてはいるが）認識する事がきる。
０点：チューブポートの中に異物がある事を認識する事ができない
【００７４】
総計１０００本の官能検査点数の平均値の小数点第１位を四捨五入して評価点とした。得られた評価点に基づき、以下の基準に従って視認性を評価した。
Ａ：官能検査点数の平均値が１．５以上
Ｂ：官能検査点数の平均値が０．５以上１．５未満
Ｃ：官能検査点数の平均値が０．５未満
【００７５】
〔密着性１；輸液バッグ本体とチューブポートの密着性評価〕
輸液バッグ本体のフィルムとチューブポートの溶着部分における剥離強度を測定した。具体的には、高圧蒸気滅菌処理した後、輸液バッグ本体とチューブポートの溶着部分を輸液バッグの幅方向に幅５ｍｍの短冊状に切り出し、ＪＩＳ  Ｚ  ０２３８に準拠して、２３±２℃、相対湿度５０±５％、剥離速度３００ｍｍ／分の条件で剥離試験を行い、９０度剥離強度（Ｎ／５ｍｍ）を測定した。
【００７６】
〔密着性２；チューブポートとコネクタの密着性評価〕
コネクタをチューブポートに差し込んで高圧蒸気滅菌処理した後、コネクタごとチューブポートを切断し、コネクタとチューブポートの密着部を剥離させた後のコネクタ側の剥離面の様子とから、次の評価基準にて評価した。
Ａ：チューブポートからコネクタを取り外すことができない。剥離は凝集破壊であり剥離面上にはチューブ片が見られた。
Ｂ：チューブポートからコネクタを取り外すことができない。剥離は界面剥離であり剥離面は平滑であった。
Ｃ：チューブポートからコネクタを取り外すことができる。
【００７７】
〔チューブポート付き輸液バックの製造方法〕
実施例及び比較例で得られた筒状成形体をチューブポートとして用いた
得られたチューブポートにコネクタとしてポリプロピレン製のツイフトオフスパイクポート（マルジ社製）をチューブの先端に差し込み、栓をした。栓を取り付けたものを、最内層がポリプロピレン（日本ポリプロピレン株式会社ノバッテクＰＰ  ＥＡ−９）からなる輸液バックに取り付けて、ヒートシールをし、１２１℃で２０分間のオートクレーブ滅菌処理をおこなった。
【００７８】
〔実施例１〕
内側から、樹脂層ＩＩＩとして熱可塑性エラストマー（ＴＰＥ−Ａ；三菱ケミカル株式会社製、製品名：ゼラスＭＣ７２１ＡＰ）、樹脂層Ｉとして塩化ビニリデン共重合体（ＰＶＤＣ−Ａ；塩化ビニリデン（ＶＤＣ）／メチルアクリレート（ＭＡ）＝９６／４（質量％）、重量平均分子量８×１０4、Ｔｇ＝５℃、旭化成株式会社製）、樹脂層ＩＶとしてＴＰＥ−Ａ、樹脂層ＩＩとしてシクロオレフィンポリマー（ＣＯＰ；日本ゼオン株式会社製、ＺＥＯＮＯＲ  １０２０Ｒと日本ゼオン株式会社製、ＺＥＯＮＥＸ６９０Ｒの等量混合物）の順で層を形成するように、共押出多層筒状ダイスを装着した溶融押出設備を用いて筒状に連続押出した。その後、外径サイジング装置付の冷水槽で内直径６ｍｍに調整し、厚み７００μｍの４層構造からなる筒状成形体を得た。また、同様の樹脂を用いて厚み７０μｍの代用測定フィルムを得た。
【００７９】
〔実施例２〕
樹脂層Ｉを構成する樹脂として、ＰＶＤＣ−Ａ樹脂に代えて、塩化ビニリデン共重合体（ＰＶＤＣ−Ｂ；塩化ビニリデン（ＶＤＣ）／メチルアクリレート（ＭＡ）＝９２／８（質量％）、重量平均分子量８×１０4、Ｔｇ＝１３℃、旭化成株式会社製）を用いたこと以外は実施例１と同様にして、内直径６ｍｍ、厚み７００μｍの４層構造からなる筒状成形体、及び厚み７０μｍの代用測定フィルムを得た。
【００８０】
〔実施例３〕
樹脂層Ｉを構成する樹脂として、ＰＶＤＣ−Ａ樹脂に代えて、塩化ビニリデン共重合体（ＰＶＤＣ−Ｃ；塩化ビニリデン（ＶＤＣ）／塩化ビニル（ＶＣ）＝８９／１１（質量％）であり、重量平均分子量８×１０4、Ｔｇ＝−７℃、旭化成株式会社製）を用いたこと以外は実施例１と同様にして、内直径６ｍｍ、厚み７００μｍの４層構造からなる筒状成形体、及び厚み７０μｍの代用測定フィルムを得た。
【００８１】
〔実施例４〕
樹脂層Ｉを構成する樹脂として、ＰＶＤＣ−Ａ樹脂に代えて、塩化ビニリデン共重合体（ＰＶＤＣ−Ｄ；塩化ビニリデン（ＶＤＣ）／メチルアクリレート（ＭＡ）＝９０／１０（質量％）であり、重量平均分子量８×１０4、Ｔｇ＝１４℃、旭化成株式会社製）を用いたこと以外は実施例１と同様にして、内直径６ｍｍ、厚み７００μｍの４層構造からなる筒状成形体、及び厚み７０μｍの代用測定フィルムを得た。
【００８２】
〔実施例５〕
樹脂層Ｉを構成する樹脂として、ＰＶＤＣ−Ａ樹脂に代えて、塩化ビニリデン共重合体（ＰＶＤＣ−Ｅ；塩化ビニリデン（ＶＤＣ）／塩化ビニル（ＶＣ）＝９５／５（質量％）、重量平均分子量８×１０4、Ｔｇ＝−８℃、旭化成株式会社製）を用いたこと以外は実施例１と同様にして、内直径６ｍｍ、厚み７００μｍの４層構造からなる筒状成形体、及び厚み７０μｍの代用測定フィルムを得た。
【００８３】
〔実施例６〕
樹脂層ＩＩＩを構成する樹脂として、ＴＰＥ−Ａ樹脂に代えて、エチレンビニルアセテート（ＥＶＡ；旭化成株式会社製、製品名サンテック−ＥＶＡ  ＥＦ１５２２）を用いたこと以外は実施例１と同様にして、内直径６ｍｍ、厚み７００μｍの４層構造からなる筒状成形体、及び厚み７０μｍの代用測定フィルムを得た。
【００８４】
〔実施例７〕
樹脂層ＩＩＩを構成する樹脂として、ＴＰＥ−Ａ樹脂に代えて、ポリポロピレンポリマー（ＰＰ；日本ポリプロ株式会社製、製品名：ノバテックＰＰ  ＥＡ−９）を用い、樹脂層Ｖを構成する樹脂としてＴＰＥ−Ａを用いたこと以外は実施例１と同様にして、内直径６ｍｍ、厚み７００μｍの５層構造からなる筒状成形体、及び厚み７０μｍの代用測定フィルムを得た。
【００８５】
〔実施例８〕
樹脂層ＩＩＩを構成する樹脂として、ＴＰＥ−Ａ樹脂に代えて、熱可塑性エラストマー（ＴＰＥ−Ｂ：  三菱ケミカル株式会社製、製品名：ゼラス７１９）を用い、樹脂層Ｖを構成する樹脂としてＴＰＥ−Ａ樹脂を用いたこと以外は実施例１と同様にして、内直径６ｍｍ、厚み７００μｍの５層構造からなる筒状成形体、及び厚み７０μｍの代用測定フィルムを得た。
【００８６】
〔実施例９〕
樹脂層ＩＩを構成する樹脂として、ＣＯＰ樹脂に代えて、高密度ポリエチレン（ＨＤＰＥ；旭化成株式会社製、製品名：サンテック−ＨＤ  Ｂ７７０）を用いたこと以外は実施例１と同様にして、内直径６ｍｍ、厚み７００μｍの４層構造からなる筒状成形体、及び厚み７０μｍの代用測定フィルムを得た。
【００８７】
〔実施例１０〕
樹脂層ＩＩを構成する樹脂として、ＣＯＰ樹脂に代えて、ＨＤＰＥ樹脂を用い、樹脂層ＩＶを構成する樹脂として、ＴＰＥ−Ａ樹脂に代えて、ＥＶＡを用いたこと以外は実施例１と同様にして、内直径６ｍｍ、厚み７００μｍの４層構造からなる筒状成形体、及び厚み７０μｍの代用測定フィルムを得た。
【００８８】
〔実施例１１〕
樹脂層ＩＩを構成する樹脂として、ＣＯＰ樹脂に代えて、ポリポロピレンポリマー（ＰＰ；日本ポリプロ株式会社製、製品名：ノバテックＰＰ  ＥＡ−９）を用いたこと以外は実施例１と同様にして、内直径６ｍｍ、厚み７００μｍの４層構造からなる筒状成形体、及び厚み７０μｍの代用測定フィルムを得た。
【００８９】
［実施例１２］
ＰＶＤＣ−Ａ樹脂からなる樹脂層Ｉの厚みを１００μｍとしたこと以外は、実施例１と同様にして、内直径６ｍｍ、厚み５００μｍの４層構造からなる筒状成形体、及び厚み５０μｍの代用測定フィルムを得た
【００９０】
〔実施例１３〕
ＰＶＤＣ−Ａ樹脂からなる樹脂層Ｉの厚みを５００μｍとしたこと以外は、実施例１と同様にして、内直径６ｍｍ、厚み９００μｍの４層構造からなる筒状成形体、及び厚み９０μｍの代用測定フィルムを得た
【００９１】
〔実施例１４〕
ＣＯＰ樹脂からなる樹脂層ＩＩの厚みを５０μｍとしたこと以外は、実施例１と同様にして内直径６ｍｍ、厚み６５０μｍの４層構造からなる筒状成形体、及び厚み６５μｍの代用測定フィルムを得た。
【００９２】
〔実施例１５〕
ＣＯＰ樹脂からなる樹脂層ＩＩの厚みを２０μｍとしたこと以外は、実施例１と同様にして内直径６ｍｍ、厚み６２０μｍの４層構造からなる筒状成形体、及び厚み６２μｍの代用測定フィルムを得た。
【００９３】
〔実施例１６〕
ＣＯＰ樹脂からなる樹脂層ＩＩの厚みを１０μｍとしたこと以外は、実施例１と同様にして内直径６ｍｍ、厚み６１０μｍの４層構造からなる筒状成形体、及び厚み６１μｍの代用測定フィルムを得た。
【００９４】
〔実施例１７〕
ＴＰＥ−Ａ樹脂からなる樹脂層ＩＩＩの厚みを１５０μｍとしたこと以外は、実施例１と同様にして内直径６ｍｍ、厚み６００μｍの４層構造からなる筒状成形体、及び厚み６０μｍの代用測定フィルムを得た。
【００９５】
〔実施例１８〕
ＴＰＥ−Ａ樹脂からなる樹脂層ＩＩＩの厚みを１００μｍとしたこと以外は、実施例１と同様にして内直径６ｍｍ、厚み５５０μｍの４層構造からなる筒状成形体、及び厚み５５μｍの代用測定フィルムを得た。
【００９６】
〔実施例１９〕
ＴＰＥ−Ａ樹脂からなる樹脂層ＩＩＩの厚みを７０μｍとしたこと以外は、実施例１と同様にして内直径６ｍｍ、厚み５２０μｍの４層構造からなる筒状成形体、及び厚み５３μｍの代用測定フィルムを得た。
【００９７】
〔実施例２０〕
ＴＰＥ−Ａ樹脂からなる樹脂層ＩＩＩの厚みを６０μｍとしたこと以外は、実施例１と同様にして内直径６ｍｍ、厚み５１０μｍの４層構造からなる筒状成形体、及び厚み５１μｍの代用測定フィルムを得た。
【００９８】
〔実施例２１〕
樹脂層ＩＶを設けなかったこと以外は実施例１と同様にして内直径６ｍｍ、厚み６００μｍの３層構造からなる筒状成形体、及び厚み６０μｍの代用測定フィルムを得た。
【００９９】
〔実施例２２〕
樹脂層ＩＶを設けなかったこと、樹脂層ＩＩＩを構成する樹脂として、ＴＰＥ−Ａに代わりＥＶＡを用いたこと以外は実施例１と同様にして内直径６ｍｍ、厚み６００μｍの３層構造からなる筒状成形体、及び厚み６０μｍの代用測定フィルムを用いた
【０１００】
〔比較例１〕
樹脂層Ｉを構成する樹脂として、ＰＶＤＣ−Ａ樹脂に代えて、エチレンビニルアルコール共重合体（ＥＶＯＨ；株式会社クラレ製、製品名：エバール  Ｌ１７１Ｂ）を用いたこと以外は実施例１と同様にして、内直径６ｍｍ、厚み７００μｍの４層構造からなる筒状成形体、及び厚み７０μｍの代用測定フィルムを得た。
【０１０１】
〔比較例２〕
樹脂層Ｉを構成する樹脂として、ＰＶＤＣ−Ａ樹脂に代えて、ＭＸＤ６ポリアミド樹脂（ＰＡ；三菱ガス化学株式会社製、製品名Ｓ６００７）を用いたこと以外は実施例１と同様にして、内直径６ｍｍ、厚み７００μｍの４層構造からなる筒状成形体、及び厚み７０μｍの代用測定フィルムを得た。
【０１０２】
〔比較例３〕
樹脂層ＩＩＩを構成する樹脂として、ＴＰＥ−Ａ樹脂に代えて、低密度ポリエチレン（ＬＤＰＥ：旭化成株式会社製、製品名：サンテック−ＬＤ  Ｍ２２０３）を用い、樹脂層Ｖを構成する樹脂としてＴＰＥ−Ａを用い、樹脂層Iを構成する樹脂として、ＰＶＤＣ−Ａに代えてＥＶＯＨを用いたこと以外は実施例１と同様にして、内直径６ｍｍ、厚み７００μｍの５層構造からなる筒状成形体、及び厚み７０μｍの代用測定フィルムを得た。
【０１０３】
〔比較例４〕
樹脂層ＩＩを構成する樹脂として、ＣＯＰ樹脂に代えて、ＬＤＰＥ樹脂を用い、樹脂層Iを構成する樹脂として、ＰＶＤＣ−Ａ樹脂に代えてＥＶＯＨ樹脂を用いたこと以外は実施例１と同様にして、内直径６ｍｍ、厚み７００μｍの４層構造からなる筒状成形体、及び厚み７０μｍの代用測定フィルムを得た。
【０１０４】
【表１】
2019030588.tif 000003
【０１０５】
【表２】
2019030588.tif 000004
【０１０６】
なお、ＥＶＯＨを用いた比較例１では、酸素透過度維持率が低い上、吸湿時に層の寸法が変化し、層間のデラミネーションや、輸液バックやコネクタとの密着性が低下する現象、並びにそれ伴う視認性の低下が認められた。
【産業上の利用可能性】
【０１０７】
本発明のチューブポートは、輸液バックに用いられるチューブポートとして、産業上の利用可能性を有する。
【図１】
2019030588.tif 000005
【図２】
2019030588.tif 000006
【図３】
2019030588.tif 000007